(57)【要約】 【課題】  本発明は、発泡シートが有する機械的強度や防水性を損なうことなく、透湿性に優れ、かつ施工性にも優れる貫通孔を有するポリエチレン系樹脂押出発泡シートを提供することを目的とする。【解決手段】  本発明のポリエチレン系樹脂押出発泡シートは厚み方向の貫通孔を有し、該貫通孔の平均径が０．１〜０．５ｍｍであり、該貫通孔の数が発泡シート表面１ｃｍ２あたり３０〜１００個であり、該発泡シートの平均厚みが０．５〜３．０ｍｍであり、該発泡シートの厚み方向の平均気泡数が２．５個／ｍｍ以下であり、該発泡シートの平均厚みに対する水平面に載置された該発泡シートの載置高さの比が２．５以下である。【選択図】      なし【特許請求の範囲】
【請求項１】
厚み方向の貫通孔を有するポリエチレン系樹脂押出発泡シートにおいて、
該貫通孔の平均径が０．１〜０．５ｍｍであり、
該貫通孔の数が発泡シート表面１ｃｍ２あたり３０〜１００個であり、
該発泡シートの平均厚みが０．５〜３．０ｍｍであり、
該発泡シートの厚み方向の平均気泡数が２．５個／ｍｍ以下であり、
該発泡シートの平均厚みに対する水平面に載置された該発泡シートの載置高さの比が２．５以下であることを特徴とするポリエチレン系樹脂押出発泡シート。
【請求項２】
発泡シートの見掛け密度が１５ｋｇ／ｍ３以上５０ｋｇ／ｍ３未満であることを特徴とする請求項１に記載のポリエチレン系樹脂押出発泡シート。
【請求項３】
ＪＩＳ  Ｋ７２２５：２００５に基づく水蒸気透過抵抗が０．４５ｍ２・ｓ・Ｐａ／μｇ以下であることを特徴とする請求項１又は２に記載のポリエチレン系樹脂押出発泡シート。
【発明の詳細な説明】
【技術分野】
【０００１】
本発明は、透湿防水シートとして使用できる、厚み方向の貫通孔を有するポリエチレン系樹脂押出発泡シートに関する。
【背景技術】
【０００２】
透湿性と防水性とが要求される用途に、住宅の通気工法などの外壁及び屋根がある。これらの建築物は内部結露防止構造を有することが要求されるので、防水性を有しながらも透湿性を有する透湿防水シートを断熱材の屋外面側に積層したり、または野地板に積層することが行われている。
【０００３】
このような透湿防水シートとして、厚み方向に連通する孔を有するポリエチレン系樹脂押出発泡シートが、従来知られている（特許文献１及び２）。
【先行技術文献】
【特許文献】
【０００４】
【特許文献１】特開昭５８−３１１７８号公報
【特許文献２】特開２００１−３５３７６３号公報
【発明の概要】
【発明が解決しようとする課題】
【０００５】
このような透湿防水シートには、薄く、軽量でありながらも、施工性に優れることが要求される。
しかし、より薄く、軽量なポリエチレン系樹脂押出発泡シートを製造しようとすると、発泡速度が速くなるため、発泡シートの展開速度よりも発泡シートの体積増加速度が速くなり、幅方向に波打つコルゲート状の発泡シートとなりやすい。
発泡シートがコルゲート状になっていると、野地板等の面に敷設する際に施工性が悪くなるおそれや、フィルム状やシート状の他素材と積層して使用する際に、積層することが難しくなるおそれがある。
【０００６】
また、住宅用の透湿防水シートとして使用する場合には、高い透湿性が要求される。貫通孔を有する発泡シートにおいて、透湿性を高めるためには、貫通孔の径を大きくする方法や、貫通孔の径はそのままで貫通孔の数を増やす方法が考えられる。しかし、貫通孔の径を大きくすると、防水性が低下するおそれがあり、貫通孔の数を増やすと、発泡シートの機械的強度が低下するおそれがある。
【０００７】
本発明は、発泡シートが有する機械的強度や防水性を損なうことなく、透湿性に優れ、かつ施工性にも優れる貫通孔を有するポリエチレン系樹脂押出発泡シートを提供することを目的とする。
【課題を解決するための手段】
【０００８】
本発明によれば、以下に示すポリエチレン系樹脂押出発泡シートが提供される。
［１］厚み方向の貫通孔を有するポリエチレン系樹脂押出発泡シートにおいて、
該貫通孔の平均径が０．１〜０．５ｍｍであり、
該貫通孔の数が発泡シート表面１ｃｍ２あたり３０〜１００個であり、
該発泡シートの平均厚みが０．５〜３．０ｍｍであり、
該発泡シートの厚み方向の平均気泡数が２．５個／ｍｍ以下であり、
該発泡シートの平均厚みに対する水平面に載置された該発泡シートの載置高さの比が２．５以下であることを特徴とするポリエチレン系樹脂押出発泡シート。
［２］発泡シートの見掛け密度が１５ｋｇ／ｍ３以上５０ｋｇ／ｍ３未満であることを特徴とする前記１に記載のポリエチレン系樹脂押出発泡シート。
［３］ＪＩＳ  Ｋ７２２５：２００５に基づく水蒸気透過抵抗が０．４５ｍ２・ｓ・Ｐａ／μｇ以下であることを特徴とする前記１又は２に記載のポリエチレン系樹脂押出発泡シート。
【発明の効果】
【０００９】
本発明のポリエチレン系樹脂押出発泡シートは、貫通孔を有するポリエチレン系樹脂押出発泡シートであって、シート厚み方向の平均気泡数を特定の範囲としたことにより、貫通孔の径及び数を大きくせずとも、高い透湿性を有し、さらに発泡シートの厚みが薄いにもかかわらずフラット性に優れることから施工性に優れている。
【図面の簡単な説明】
【００１０】
【図１】図１は、貫通孔形成装置の一例を示す図面である。
【図２】図２は、貫通孔形成用針の針ロールの周面における配置の一例を示す図面である。
【図３】図３は、防水性の測定方法の説明図である。
【発明を実施するための形態】
【００１１】
以下、本発明のポリエチレン系樹脂押出発泡シートについて詳細に説明する。
本発明のポリエチレン系樹脂押出発泡シート（以下、単に発泡シートともいう。）は、厚み方向の貫通孔を有する発泡シートであり、ポリエチレン系樹脂により構成されている。
該ポリエチレン系樹脂とは、エチレンに由来する構成単位を５０モル％以上含む樹脂である。具体的には、高密度ポリエチレン、低密度ポリエチレン、直鎖状低密度ポリエチレン、超低密度ポリエチレン、エチレン−酢酸ビニル共重合体、エチレン−メタクリル酸メチル共重合体、エチレン−アクリル酸エチル共重合体等や、さらにそれらの２種以上の混合物が挙げられる。これらの中でも、発泡性に優れることから、低密度ポリエチレンが好ましい。
【００１２】
また、ポリエチレン系樹脂は、本発明の目的、効果を阻害しない範囲において、他の熱可塑性樹脂や熱可塑性エラストマーを含むことができる。その場合、他の熱可塑性樹脂や熱可塑性エラストマーの含有量は、ポリエチレン系樹脂中に３０重量％以下であることが好ましく、１０重量％以下であることがより好ましく、５重量％以下であることがさらに好ましい。
【００１３】
本発明の泡シートの平均厚みは０．５〜３ｍｍである。発泡シートの平均厚みが薄すぎると、所望の機械的強度が得られなくなり、貫通孔を形成することが難しくなる。一方、発泡シートの平均厚みが厚すぎると、所望の透湿性が得られないおそれがある。また、透湿性を高めるためには貫通孔の数を多くする必要があり、その場合には、引張強さなどの機械的強度が損なわれる。かかる観点から、発泡シートの平均厚みは、０．６〜２．５ｍｍであることが好ましく、０．８〜１．８ｍｍであることがより好ましい。
【００１４】
発泡シートの平均厚みとは、発泡シートの幅方向全体にわたって１ｃｍごとに測定される厚みの算術平均値を意味する。
【００１５】
発泡シートの坪量は、特に限定されないが、軽量性の観点から、１０〜１００ｇ／ｍ２であることが好ましく、２０〜７０ｇ／ｍ２であることがより好ましく、２５〜５０ｇ／ｍ２であることがさらに好ましい。
【００１６】
発泡シートの坪量とは、発泡シート単位面積当たりの重量を意味し、例えば、発泡シートからその幅方向全体にわたって１０ｃｍの長さに試験片を切り出し、試験片の重量を試験片の面積（この場合、発泡シートの幅×１０ｃｍ）で割算し、ｇ／ｍ２に単位換算することにより求めることができる。
【００１７】
発泡シートの見掛け密度は、特に限定されないが、軽量性と機械的強度のバランスを考慮すると、１０ｋｇ／ｍ３以上５０ｋｇ／ｍ３未満であることが好ましく、２０〜４０ｋｇ／ｍ３であることがより好ましい。
【００１８】
発泡シートの見掛け密度とは、発泡シートの単位体積当たりの重量を意味し、例えば、発泡シートの坪量を発泡シートの平均厚みで割算し、ｋｇ／ｍ３に単位換算することにより求めることができる
【００１９】
本発明の発泡シートは、厚み方向の貫通孔を有する。該発泡シートにおいては、厚み方向の気泡数を特定範囲内に調整すると共に、貫通孔の平均径、数を特定範囲内に調整することにより、防水性を損なうことなく、優れた透湿性を発現させることができる。
【００２０】
該貫通孔の平均径は０．１〜０．５ｍｍである。貫通孔の平均径が小さすぎると、十分な透湿性が発現しなくなる。一方、貫通孔の平均径が大きすぎると、水を通しやすくなり、高い防水性が得られなくなる。かかる観点から、貫通孔の平均径は０．２〜０．４ｍｍであることが好ましい。
【００２１】
該貫通孔の数は、発泡シートの表面１ｃｍ２あたり３０〜１００個である。貫通孔の数が少なすぎると、所望の透湿性が得られなくなる。一方、貫通孔の数が多すぎると、発泡シートの機械的強度が損なわれるおそれがある。かかる観点から、貫通孔の数は、発泡シートの表面１ｃｍ２あたり４０〜９０個であることが好ましく、５０〜８０個であることがより好ましい。
【００２２】
貫通孔の径とは、貫通孔の開口部の面積と同じ面積を有する仮想真円の直径を意味する。貫通孔の開口部の面積は、発泡シートの表面の拡大写真をもとに、画像解析ソフトなどにより計測することができ、貫通孔の平均径は、得られた個々の径を算術平均することにより求めることができる。
【００２３】
本発明の発泡シートは、その厚み方向の平均気泡数が２．５個／ｍｍ以下である。該発泡シートにおいては、厚み方向の気泡数を少なくすることにより、貫通孔の径及び数を大きくせずとも、高い透湿性が発現する。さらに、発泡シートの厚みが薄いと、発泡シートがコルゲート状になりやすいが、厚み方向の気泡数を少なくなるように発泡シートを発泡させることで、発泡速度を抑制することができ、優れたフラット性が達成される。かかる観点から、厚み方向の平均気泡数は、２．０個／ｍｍ以下であることが好ましく、１．５個／ｍｍ以下であることがより好ましい。厚み方向の平均気泡数の下限は、特に限定されないが、透湿性とフラット性の観点から概ね０．５個／ｍｍ程度であることが好ましい。
厚み方向の平均気泡数は、後述する気泡調整剤の添加量により調整することができる。
【００２４】
厚み方向の平均気泡数は次のようにして測定される。まず、発泡シートの全幅に亘って幅方向に１ｃｍ間隔で測定箇所を定め、定められた測定箇所の厚み（ｍｍ）および該測定箇所の厚み方向の気泡数（個）を計測する。そして、各測定箇所の厚み方向の気泡数（個）をその測定箇所の厚み（ｍｍ）にて割算し、求められた各測定箇所の厚み方向の気泡数（個／ｍｍ）を算術平均して、発泡シートの厚み方向の平均気泡数（個／ｍｍ）とする。なお、前記各測定箇所の厚み方向の気泡数は、測定箇所の厚み方向に直線を引き、該直線と交わる気泡の数をカウントすることにより求められる値である。
【００２５】
本発明の発泡シートはフラット性に優れることが要求され、そのために発泡シートの平均厚みに対する水平面に載置された発泡シートの載置高さの比が２．５以下であることを要する。該比が小さいということは、発泡シートに、周期的な山谷が認められることがない、又はコルゲート状の周期的な山谷が認められる場合であっても、山谷の差が小さく、フラット性に優れることを意味する。かかる観点から、上記比は２．３以下であることが好ましく、２．０以下であることがより好ましく、１．８以下であることがさらに好ましい。該比の下限は１．０である。なお、載置高さとは、発泡シートが水平面に載置された場合、該水平面から発泡シートの山部頂点の表側面までの高さの平均値を意味する。
同様な観点から、水平面に載置された発泡シートにおいて、該水平面から山部の表側面までの高さの平均値と、該水平面から谷部の表側面までの高さの平均値との差ΔＴが１．５ｍｍ以下（０ｍｍを含む）であることが好ましい。
【００２６】
発泡シートがフラットであることにより、本発明の発泡シートを、透湿防水シートとして平面状の構造物に敷設する際に、構造物との間の隙間が生じにくくなり、施工性に優れたものとなる。
また、発泡シートは、機械的強度を高めるために、ポリオレフィン系樹脂やポリエステル系樹脂を基材樹脂とする不織布や織布などのシート状の他素材と積層接着させて使用されることがあり、その場合、これらの他素材との積層接着性に優れたものとなる。かかる観点から、前記最大値と最小値との差ΔＴは小さいほど好ましく、具体的には１．０ｍｍ以下であることが好ましく、０．５ｍｍ以下であることがより好ましい。
【００２７】
前記載置高さ及び差ΔＴは、次のようにして測定される値である。まず、発泡シートからシートの幅方向全体にわたって１０ｃｍ幅の試験片を切り出す。次に、該試験片を水平面上に載置し、発泡シートの端部において、交互に繰り返されるコルゲートの山部の頂点と谷部の底における、水平面から発泡シートの表側面までの距離（高さ）をハイトゲージを用いてそれぞれ測定する。そして、山部における高さの算術平均値を載置高さとする。また、山部における水平面からの高さの算術平均値（載置高さ）から谷部における水平面からの高さの算術平均値を引算することにより差ΔＴを求める。
【００２８】
本発明の発泡シートは透湿性を有し、水蒸気透過抵抗が０．４５ｍ２・ｓ・Ｐａ／μｇ以下であることが好ましい。
水蒸気透過抵抗が前記範囲であると、住宅用の透湿防水シートとして使用される場合に十分な透湿性が発現する。かかる観点から水蒸気透過抵抗は０．４０ｍ２・ｓ・Ｐａ／μｇ以下であることがより好ましく、０．３５ｍ２・ｓ・Ｐａ／μｇ以下であることがさらに好ましく、０．３０ｍ２・ｓ・Ｐａ／μｇ以下であることが特に好ましい。水蒸気透過抵抗の下限は、特に限定されないが、概ね０．１ｍ２・ｓ・Ｐａ／μｇである。
【００２９】
水蒸気透過抵抗はＪＩＳ  Ｋ７２２５：２００５に基づき測定される値である。
【００３０】
次に、本発明の貫通孔を有する発泡シートの製造方法について説明する。
該発泡シートは、ポリエチレン系樹脂押出発泡シート（以下、押出発泡シートともいう。）に、後述する貫通孔を形成することにより得られる。該押出発泡シートは、ポリエチレン系樹脂を押出機内で加熱溶融、混練し、更に発泡剤を注入、混練して発泡性溶融樹脂組成物とした後、押出機先端に設けられたダイを通して大気圧下にシート状に押出して発泡させること等によって製造される。
【００３１】
押出発泡シートの製造に使用される発泡剤としては、物理発泡剤、化学発泡剤が用いられる。物理発泡剤の中で、無機系のものとしては二酸化炭素、空気、窒素等が挙げられる。物理発泡剤の中で有機系のものとしては、プロパン、ブタン、ペンタン等の炭化水素、１，１，１，２−テトラフロロエタン、１，１−ジフロロエタン等のハロゲン化炭化水素等を用いることができる。また、化学発泡剤としては、アゾジカルボンアミド、重炭酸ナトリウム等を用いることができる。
【００３２】
押出発泡シートの製造においては、ポリエチレン系樹脂に必要に応じて気泡調整剤が添加される。気泡調整剤としては、タルク、シリカ等の無機粉末や多価カルボン酸の酸性塩、多価カルボン酸と炭酸ナトリウム或いは重炭酸ナトリウムとの反応混合物等が挙げられる。
【００３３】
また、必要に応じてポリエチレン系樹脂に、帯電防止剤、流動性向上剤等や、所期の目的を妨げない範囲の量の着色剤等の各種添加剤を配合することもできる。更に、タルク、シリカ、炭酸カルシウム等を無機充填剤として添加することもできる。
【００３４】
貫通孔は、例えば、加温された貫通孔形成用針が設けられている針ロールと受ロールとを用い、該針ロールと受ロールとを回転させながら、針ロールと受ロールとの間隙を発泡シートを通過させることにより形成される。
具体的には、例えば図１に示すような貫通孔形成装置１を用いて貫通孔が形成される。図１における針ロール２の周面には略全面にわたって貫通孔形成用の針４が設けられている。又、受ロール３の周面は、ラバー、ブラシ等を用いて針４を傷つけないように構成されている。
針ロール２と受ロール３との間隙は、針４が押出発泡シート５を貫通するように針４と同じ長さか若干短く設定することが好ましい。
針ロール２の周面の針４は、押出発泡シートを構成しているポリエチレン系樹脂の融点（ｍｐ）（℃）を基準に、（ｍｐ−４０）℃〜（ｍｐ＋１０）℃に加温されていることが好ましく、（ｍｐ−３０）℃〜（ｍｐ＋５）℃に加温されていることがより好ましい。針４が前記範囲に加温されていると、針４が押出発泡シート５に刺し込まれて貫通孔が形成された後、周貫通孔周辺の押出発泡シート５が軟化されているので、押出発泡シート５から容易に引き抜くことができる。
【００３５】
なお、融点は、ＪＩＳ  Ｋ７１２１−１９８７に基づき、試験片の状態調節として（２）一定の熱処理を行なった後、融解温度を測定する場合を採用し（加熱温度及び冷却温度は共に１０℃／分）、熱流束ＤＳＣにより加熱速度１０℃／分にて得られる融解ピーク（二つ以上の融解ピークが現れる場合は、より広い面積を有する融解ピーク）の頂点温度とする。
【００３６】
針ロール、受ロールの回転の周速度は、発泡シートの見掛け密度、厚みに対応して適宜変更されるが、通常は５〜１００ｍ／ｍｉｎである。針により形成される貫通孔の加工精度を向上させるためには、５〜４５／ｍｉｎとすることが好ましい。
【実施例１】
【００３７】
以下、実施例により本発明を更に詳細に説明する。但し、本発明は実施例により限定されるものではない。
【００３８】
実施例１〜８、比較例１、２
発泡シート形成用押出装置として、スクリュー径１１５ｍｍの第一押出機と、第一押出機の下流側に連結されたスクリュー径１５０ｍｍの第二押出機とからなるタンデム押出機を使用し、第二押出機の下流側の出口先端部に環状ダイが取付けられた装置を用いた。
【００３９】
ポリエチレン系樹脂として低密度ポリエチレン（日本ユニカー社製「ＤＦＤＪ−６７７５」：ｍｐ１１１℃）を用い、該ポリエチレン系樹脂と気泡調整剤としてのタルクを表に示す配合で第一押出機に供給し、加熱混練し、約２００℃に調整された樹脂溶融物とし、物理発泡剤としてノルマルブタン７０重量％とイソブタン３０重量％との混合ブタンをポリエチレン系樹脂１００重量部に対して表に示す配合となるように圧入してさらに混練した。次いで、第二押出機にて１１５℃まで冷却して発泡性樹脂溶融物とした。該発泡性樹脂溶融物を、環状ダイを通して大気中に押出して筒状発泡体を形成し、該筒状発泡体をマンドレルにて幅方向に拡径しながら引き取り、さらに押出方向に沿って切開いて、押出発泡シートを得た。
【００４０】
図１に示す貫通孔形成装置を使用して、押出発泡シートに貫通孔を形成した。貫通孔形成装置における針ロールの径は１５０ｍｍ、幅は１４００ｍｍ、受ロールの径は１３０ｍｍ、幅は１４００ｍｍとし、貫通孔形成用針は、長さ６ｍｍ、太さ０．６２ｍｍのものを用いた。貫通孔形成用針の針ロールの周面における配置を図２に示す。図２において、ａは針と針の針ロール幅方向の間隔を、ｂは針と針の針ロール円周方向の間隔をそれぞれ示す。ａ＝２ｍｍ、ｂ＝２．６ｍｍとした。針の温度を９０℃に調整した。なお、実施例１〜７及び比較例２では、押出発泡シートを針ロールに２回通して貫通孔を形成し、実施例８及び比較例１では、押出発泡シートを針ロールに２回通して貫通孔を形成した。
【００４１】
貫通孔を形成した押出発泡シート（発泡シート）の平均厚み、坪量、見掛け密度、厚み方向の平均気泡数、貫通孔の孔径及び数、並びにフラット性（差ΔＴ）を測定し、発泡シートの透湿性（水蒸気透過抵抗）及び防水性を評価した。結果を表1に示す。
なお、これらの測定及び評価は、押出発泡シートに貫通孔を形成した後、得られた発泡シートを２３℃、相対湿度５０％の雰囲気下にて４８時間状態調節した後に行なった。
【００４２】
【表１】
2018065926.tif 000002
【００４３】
（平均厚み）
発泡シートの幅方向全体にわたって１ｃｍごとに厚みを測定し、各厚みの算術平均値を押出発泡シートの平気厚みとした。
【００４４】
（坪量）
発泡シートからその幅方向全体にわたって１０ｃｍの長さに試験を切り出し、試験片の重量を試験片の面積で割算し、ｇ／ｍ２に単位換算することにより、押出発泡シートの坪量を測定した（ｎ＝５）。
【００４５】
（見掛け密度）
発泡シートの坪量をその平均厚みで割算し、ｋｇ／ｍ３に単位換算することにより求めた。
【００４６】
（貫通孔の平均径、数）
まず、発泡シートの表面（針刺面）において無作為に５箇所選択し、それらの拡大写真（５０倍）を撮影した。各々の拡大写真上において、ナノシステム株式会社製の画像処理ソフトＮＳ２Ｋ−ｐｒｏを用いて、各貫通孔の開口面積を算出し、該面積から円相当直径を算出した。そして、それらの値を算術平均することにより貫通孔の平均径を求めた。
各拡大写真上にて、拡大前の面積が１ｃｍ２（１ｃｍ×１ｃｍの正方形）に相当するエリア内に存在する貫通孔の数をカウントした。ただし、該エリアの囲み位置によって貫通孔の数が違う場合には、貫通孔の数が最大となるエリアにおける貫通孔の数を採用した。
【００４７】
（厚み方向の平均気泡数）
発泡シートの全幅に亘って幅方向に１ｃｍ間隔で測定箇所を定め、定められた測定箇所の厚み（ｍｍ）および該測定箇所の厚み方向の気泡数（個）を計測した。前記各測定箇所の厚み方向の気泡数は、測定箇所の厚み方向に直線を引き、該直線と交わる気泡の数をカウントすることにより求めた。そして、各測定箇所の厚み方向の気泡数（個）をその測定箇所の厚み（ｍｍ）にて割算し、求められた各測定箇所の厚み方向の気泡数（個／ｍｍ）を算術平均して、発泡シートの厚み方向の平均気泡数（個／ｍｍ）とした。
【００４８】
（フラット性）
まず、発泡シートからシートの幅方向全体にわたって１０ｃｍ幅の試験片を切り出した。次に、該試験片を水平面上に載置し、発泡シートの切断した端部において、交互に繰り返されるコルゲートの山部頂点と谷部頂点における、水平面から発泡シートの表側面までの距離（高さ）をハイトゲージを用いて、それぞれ測定した。そして、山部における載置高さの算術平均値、及び谷部における載置高さの算術平均値を求め、山部における高さの算術平均値を発泡シートの載置高さとした。また、山部における水平面からの高さの算術平均値（載置高さ）から谷部における水平面からの高さの算術平均値を引算することにより差ΔＴを求めた。
【００４９】
（透湿性）
ＪＩＳ  Ｋ７２２５：２００５に基づき水蒸気透過抵抗を評価した。
【００５０】
（防水性）
発泡シートから無作為に直径７５ｍｍの試験片を切り出した。次にＪＩＳ  Ｋ７２２５：２００５と同様にしてカップに試験片を入れ、直径７０ｍｍのシート表面（面積３８４８ｍｍ２）が得られる様に周囲を封ろう剤により密閉した（図３）。そして、試験片の上に水位が１５ｍｍになるように水を加え（図３）、２４時間静置させた後、水位低下を測定し、次の基準により評価した。
○：水位低下なし
×：水位低下あり
【符号の説明】
【００５１】
１  貫通孔形成装置
２  針ロール
３  受ロール
４  貫通孔形成用針
５  押出発泡シート
６  本発明の発泡シート
ａ  針と針の針ロール幅方向の間隔
ｂ  針と針の針ロール円周方向の間隔
【図１】
2018065926.tif 000003
【図２】
2018065926.tif 000004
【図３】
2018065926.tif 000005